(57)【特許請求の範囲】
【請求項１】
アンモニアの吸蔵または放出により発熱または吸熱する蓄熱粒子と該蓄熱粒子を結着させるバインダーとを混合した混合物の成形体を焼成した焼成体からなる化学蓄熱体であって、
前記蓄熱粒子は、アルカリ金属元素、アルカリ土類金属元素または遷移金属元素の一種以上と塩素との化合物である金属塩化物を含み、
前記バインダーは、前記化学蓄熱材全体を１００質量％としたときに１〜４０質量％であるケイ酸塩を含み、
前記金属塩化物のモル数（Ｎｍ）に対する含有する水のモル数（Ｎｗ）の比である含水比Ｒ（Ｒ＝Ｎｗ／Ｎｍ）が１〜４である金属塩化水和物を含む焼成前の蓄熱粒子を用いて露点−４０℃以下の低湿度環境下で混合および成形して製造されたことを特徴とする化学蓄熱体。
【請求項２】
前記成形体は、水を含む請求項１に記載の化学蓄熱体。
【請求項３】
さらに、前記蓄熱粒子および前記バインダーよりも熱伝導性に優れる高熱伝導材を含む請求項１または２に記載の化学蓄熱体。
【請求項４】
前記金属塩化物は、カルシウム塩化物、マグネシウム塩化物、ストロンチウム塩化物、マンガン塩化物、コバルト塩化物、ニッケル塩化物の一種以上である請求項１〜３のいずれかに記載の化学蓄熱体。
【請求項５】
前記ケイ酸塩は、アルカリケイ酸塩である請求項１〜４のいずれかに記載の化学蓄熱体。
【請求項６】
前記ケイ酸塩は、ケイ酸ナトリウム、ケイ酸リチウムまたはケイ酸カリウムの一種以上である請求項１〜５のいずれかに記載の化学蓄熱体。
【請求項７】
シート状である請求項１〜６のいずれかに記載の化学蓄熱体。
【請求項８】
アンモニアの吸蔵または放出により発熱または吸熱する蓄熱粒子からなる蓄熱粉末と該蓄熱粒子を結着させるバインダーとを混合した混合物を得る混合工程と、
該混合物を加圧成形した成形体を得る成形工程と、
該成形体を焼成した焼成体を得る焼成工程と、
を備える化学蓄熱体の製造方法であって、
前記蓄熱粒子は、アルカリ金属元素、アルカリ土類金属元素または遷移金属元素の一種以上と塩素との化合物である金属塩化物を含み、
前記バインダーは、前記化学蓄熱材全体を１００質量％としたときに１〜４０質量％となるケイ酸塩を含み、
前記成形体は水を含み、
前記金属塩化物のモル数（Ｎｍ）に対する含有する水のモル数（Ｎｗ）の比である含水比Ｒ（Ｒ＝Ｎｗ／Ｎｍ）が１〜４である金属塩化水和物を含む焼成前の蓄熱粒子を用いて露点−４０℃以下の低湿度環境下で混合および成形して製造されることを特徴とする化学蓄熱体の製造方法。
【請求項９】
前記成形工程は、成形圧力が５０〜５００ＭＰａである請求項８に記載の化学蓄熱体の製造方法。
【請求項１０】
前記焼成工程は、焼成温度が１００〜４００℃である請求項８または９に記載の化学蓄熱体の製造方法。
【請求項１１】
前記焼成工程は、真空度１００Ｐａ以下でなされる請求項８〜１０のいずれかに記載の化学蓄熱体の製造方法。
【発明の詳細な説明】
【技術分野】
【０００１】
本発明は、アンモニアを作動流体とする化学蓄熱体およびその製造方法に関する。
【背景技術】
【０００２】
二酸化炭素（ＣＯ２）の排出削減が強く要請される昨今、エネルギー効率の向上や省エネルギー化を図るための研究開発が盛んに進められている。その一つに、各種の機器やプラントから生じる廃熱（または排熱）などを有効利用できる蓄熱システムがある。特に化学蓄熱システムは、体積あたりの蓄熱量が大きく、長期間の蓄熱が可能であり有望である。この具体例として、下記の特許文献１等では、水酸化カルシウムの脱水反応時の吸熱と酸化カルシウムの水和反応時の発熱とを利用したシステムを提案している。
【０００３】
もっとも、脱水反応を利用するには、ある程度の高温熱源が必要となる。このため、より低温域の廃熱等をも有効に回収し、さらなるエネルギー効率の向上を図るには、より低温域でも作動し得る化学蓄熱システムが必要となる。そこで、低温域でも気体になり易いアンモニアと金属塩化物（ＣａＣｌ２、ＮｉＣｌ２等）との反応（アンモニア錯体生成反応）を利用した化学蓄熱システムが提案されている。これに関連する記載が、下記の特許文献２〜４等にある。ちなみに下記の特許文献５は、蓄熱体ではなく、単にアンモニアの貯蔵を目的としたアンモニア貯蔵体に関するものである。
【先行技術文献】
【特許文献】
【０００４】
【特許文献１】特開２００９−２５７６９８号公報
【特許文献２】特開平５−２６４１８７号公報
【特許文献３】特開平６−１０９３８８号公報
【特許文献４】特開平６−１３６３５７号公報
【特許文献５】ＷＯ２０１０／０２５９４８号公報
【発明の概要】
【発明が解決しようとする課題】
【０００５】
ところで化学蓄熱システムでは、円滑に系外と反応熱を交換し、発熱反応または吸熱反応を安定的に継続させることが重要である。この点、上記の特許文献等にある従来の化学蓄熱システムでは、化学蓄熱材として粉末状のＣａＣｌ２等をそのまま利用していたため、反応熱の滞留が生じ易く、作動が安定しなかった。
【０００６】
また、その粉末状の化学蓄熱材を成形した化学蓄熱体であっても、アンモニアの吸蔵および放出によって生じる体積膨張または体積収縮が繰り返される結果、化学蓄熱体にクラックや割れが生じ、最終的にはその化学蓄熱材が微粉化していた。このため、やはり、化学蓄熱システムを安定的に運転することは困難であった。このような課題は、特に、化学蓄熱システムの小型化や高出力化を図る際に問題となる。
【０００７】
本発明はこのような事情に鑑みて為されたものであり、アンモニアを作動流体とする化学蓄熱システムを安定的に作動させ得る化学蓄熱体と、その製造に適した化学蓄熱体の製造方法を併せて提供することを目的とする。
【課題を解決するための手段】
【０００８】
本発明者はこの課題を解決すべく鋭意研究し、試行錯誤を重ねた結果、金属塩化物からなる化学蓄熱材をケイ酸塩で結着させることにより、アンモニアの吸蔵または放出を安定的に行える化学蓄熱体が得られることを新たに見出した。この成果を発展させることにより、以降に述べる本発明を完成するに至った。
【０００９】
《化学蓄熱体》
（１）本発明の化学蓄熱体は、アンモニアの吸蔵または放出により発熱または吸熱する蓄熱粒子と該蓄熱粒子を結着させるバインダーとを混合した混合物の成形体を焼成した焼成体からなる化学蓄熱体であって、前記蓄熱粒子は、アルカリ金属元素、アルカリ土類金属元素または遷移金属元素の一種以上と塩素との化合物である金属塩化物を含み、前記バインダーは、前記化学蓄熱材全体を１００質量％としたときに１〜４０質量％であるケイ酸塩を含み、前記金属塩化物のモル数（Ｎｍ）に対する含有する水のモル数（Ｎｗ）の比である含水比Ｒ（Ｒ＝Ｎｗ／Ｎｍ）が１〜４である金属塩化水和物を含む焼成前の蓄熱粒子を用いて露点−４０℃以下の低湿度環境下で混合および成形して製造されたことを特徴とする。
【００１０】
（２）本発明の化学蓄熱体は、化学蓄熱材である金属塩化物の蓄熱粒子とケイ酸塩との混合物からなる成形体を焼成した焼成体からなる。このため本発明の化学蓄熱体は、機械的強度に優れ、アンモニアとの脱着反応が繰り返されても、容易に割れ等を生じることもない。また、バインダーであるケイ酸塩の存在により、本発明の化学蓄熱体は、比較的低い成形圧力で所望する化学蓄熱システムに適した種々の形状に成形され得る。すなわち、形状自由度が非常に高い。このため本発明の化学蓄熱体は、アンモニアの吸脱をし易い形状（空孔率等）にも、また外部との熱交換し易い形状にもなり易い。こうして本発明の化学蓄熱体は、アンモニアとの反応性に優れ、安定的で制御性に優れる化学蓄熱システムの構築を容易にする。
【００１１】
（３）もっとも、アルカリ土類金属等の塩化物からなる蓄熱粒子のバインダーとしてケイ酸塩が何故優れているのか、その理由は必ずしも定かではないが、アルカリ土類金属等の塩化物と適度な反応性を有するためと考えられる。
【００１２】
《化学蓄熱体の製造方法》
本発明は上述の化学蓄熱体としてのみならず、その製造方法としても把握される。すなわち本発明は、アンモニアの吸蔵または放出により発熱または吸熱する蓄熱粒子からなる蓄熱粉末と該蓄熱粒子を結着させるバインダーとを混合した混合物を得る混合工程と、該混合物を加圧成形した成形体を得る成形工程と、該成形体を焼成した焼成体を得る焼成工程と、を備える化学蓄熱体の製造方法であって、前記蓄熱粒子は、アルカリ金属元素、アルカリ土類金属元素または遷移金属元素の一種以上と塩素との化合物である金属塩化物を含み、前記バインダーは、前記化学蓄熱材全体を１００質量％としたときに１〜４０質量％となるケイ酸塩を含み、前記成形体は水を含み、前記金属塩化物のモル数（Ｎｍ）に対する含有する水のモル数（Ｎｗ）の比である含水比Ｒ（Ｒ＝Ｎｗ／Ｎｍ）が１〜４である金属塩化水和物を含む焼成前の蓄熱粒子を用いて露点−４０℃以下の低湿度環境下で混合および成形して製造されることを特徴とする化学蓄熱体の製造方法でもよい。
【００１３】
《その他》
（１）化学蓄熱体は、上述した金属塩化物やケイ酸塩以外に、種々の改質元素や改質材を含有してもよい。また原料中に含まれる不純物や各工程時に混入等する不純物などであって、コスト的または技術的な理由等により除去することが困難な不可避不純物を含有し得ることはいうまでもない。
【００１４】
（２）化学蓄熱体（焼成体）の形態は問わないが、例えば、シート状、板状、バルク状、棒状、管状等にし得る。また本発明の化学蓄熱体は、加工前の素材でも最終的な製品（部品）でも良い。
【００１５】
（３）特に断らない限り本明細書でいう「ｘ〜ｙ」は下限値ｘおよび上限値ｙを含む。本明細書に記載した種々の下限値または上限値は、任意に組合わされて「ａ〜ｂ」のような範囲を構成し得る。さらに本明細書に記載した範囲内に含まれる任意の数値を、数値範囲を設定するための上限値または下限値とすることができる。
【図面の簡単な説明】
【００１６】
【図１】各試料（化学蓄熱体）の反応率の時間変化を示すグラフである。
【発明を実施するための形態】
【００１７】
発明の実施形態を挙げて本発明をより詳しく説明する。なお、以下の実施形態を含めて本明細書で説明する内容は、本発明に係る化学蓄熱体のみならず、その製造方法にも適宜適用され得る。上述した本発明の構成に、本明細書中から任意に選択した一つまたは二つ以上の構成を付加し得る。その際、製造方法に関する構成は、プロダクトバイプロセスとして理解すれば物に関する構成ともなり得る。なお、いずれの実施形態が最良であるか否かは、対象、要求性能等によって異なる。
【００１８】
《化学蓄熱体》
本発明の化学蓄熱体は、金属塩化物からなる蓄熱粒子と、その蓄熱粒子を結着するケイ酸塩からなるバインダーとからなり、さらに高熱伝導材を含むと好ましい。
（１）蓄熱粒子
本発明に係る蓄熱粒子は、主に、アルカリ金属元素、アルカリ土類金属元素または遷移金属元素の一種以上と塩素との化合物である金属塩化物からなる。この蓄熱粒子は、最終的な化学蓄熱体としては無水またはそれに近い状態が好ましいが、焼成前は水和物であってもよい。この理由については後述する。
【００１９】
アルカリ金属元素には、リチウム（Ｌｉ）、ナトリウム（Ｎａ）、カリウム（Ｋ）、ルビジウム（Ｒｂ）、セシウム（Ｃｓ）およびフランシウム（Ｆｒ）がある。その金属塩化物（アルカリ金属塩化物）としては、ＬｉＣｌ、ＮａＣｌまたはＫＣｌなどが代表的である。アルカリ土類金属元素には、ベリリウム（Ｂｅ）、マグネシウム（Ｍｇ）、カルシウム（Ｃａ）、ストロンチウム（Ｓｒ）、バリウム（Ｂａ）およびラジウム（Ｒａ）がある。その金属塩化物（アルカリ土類金属塩化物）としては、ＭｇＣｌ２ 、ＣａＣｌ２ 、ＳｒＣｌ２などがあるが、特にカルシウム塩化物が好ましい。蓄熱粒子に適した遷移金属元素は多数あるが、その金属塩化物としては、ＭｎＣｌ２、ＦｅＣｌ２、ＣｏＣｌ２、ＮｉＣｌ２等が代表的である。
【００２０】
蓄熱粒子の形態（粒形や粒径等）は問わない。すなわち、その粒形は球状でも楕円球状でもよい。また粒径も問わないが、電子顕微鏡で観察して１μｍ〜１ｍｍであると好ましい。
【００２１】
（２）バインダー
本発明に係るバインダーはケイ酸塩からなる。ここでケイ酸自体は［ＳｉＯＸ（ＯＨ）４−２Ｘ］ｎで示されるＳｉ、Ｏ、Ｈの化合物であり、オルトケイ酸 （Ｈ４ＳｉＯ４）、メタケイ酸 （Ｈ２ＳｉＯ３）、メタ二ケイ酸（Ｈ２Ｓｉ２Ｏ５）などがある。またケイ酸塩には、例えば、メタケイ酸ナトリウム（Ｎａ２ＳｉＯ３）、メタケイ酸リチウム（Ｌｉ２ＳｉＯ３）、メタケイ酸カリウム（Ｋ２ＳｉＯ３）、オルトケイ酸ナトリウム（Ｎａ４ＳｉＯ４）、メタニケイ酸ナトリウム（Ｎａ２Ｓｉ２Ｏ５）などがある。ケイ酸塩は、それらの一種以上を含めばよい。なおバインダーとしての結着性の点で、本発明でいうケイ酸塩はアルカリケイ酸塩が好ましい。
ケイ酸塩は、化学蓄熱体全体を１００質量％としたときに１〜４０質量％、５〜３０質量％さらには７〜２５質量％であると好適である。ケイ酸塩が過少では化学蓄熱体の機械的強度（または保形性）が低下し、またケイ酸塩が過多では化学蓄熱体の単位体積あたりの蓄熱量または発熱量が低下する。
【００２２】
（３）高熱伝導材
本発明の化学蓄熱体は、上述した蓄熱粒子およびバインダーよりも熱伝導性に優れる（すなわち熱伝導率のより高い）高熱伝導材をさらに含むと好ましい。理由は次の通りである。化学蓄熱システムの性能は、化学蓄熱体とアンモニアとの反応速度に左右される。この反応速度は、(i)アンモニアガスの化学蓄熱体への浸透速度（吸収速度、放出速度）、(ii)アンモニア錯体の生成速度、(iii)化学蓄熱体と外部との熱交換速度による影響を受ける。この中でも熱交換速度が律速的であり、化学蓄熱システムの性能に大きく影響する。そこで本発明の化学蓄熱体が、熱伝導性や熱伝達性を向上させる高熱伝導材を含むと、その熱交換速度が向上し、ひいては化学蓄熱システムの性能が向上して好ましい。
【００２３】
このような高熱伝導材として、種々の金属やセラミックス等が考えられる。もっとも、アルミナ（Ａｌ２Ｏ３）、炭化ケイ素（ＳｉＣ）、窒化アルミニウム（ＡｌＮ）、窒化ケイ素（Ｓｉ３Ｎ４）などのセラミックスは、高熱伝導率であると共にアンモニア雰囲気中で安定であり、高熱伝導材に好適である。なお、高熱伝導材の形態は問わず、粒状でも繊維状（短繊維状、長繊維状）でもよい。
【００２４】
高熱伝導材は、化学蓄熱体全体を１００質量％としたときに１〜４０質量％、５〜３０質量％さらには７〜２５質量％であると好適である。高熱伝導材が過少では化学蓄熱体内の熱伝導性や化学蓄熱体の反応性の向上が図れない。また高熱伝導材が過多では化学蓄熱体の単位体積あたりの蓄熱量または発熱量が低下する。なお、バインダーおよび高熱伝導材を併せた無機材は、化学蓄熱体全体を１００質量％としたときに４０質量％以下さらには３０質量％以下とするのがよい。これらの無機材が過多では、前述したように、化学蓄熱体の単位体積あたりの蓄熱量または発熱量が低下して好ましくない。
【００２５】
《製造方法》
本発明の化学蓄熱体は、上述した蓄熱粒子とバインダーさらには高熱伝導材とを混合する混合工程と、得られた混合物を加圧成形する成形工程と、得られた成形体を加熱して焼成体とする焼成工程とからなる。
【００２６】
（１）混合工程
混合工程は、乳鉢を用いた手動混合、各種ミキサー、回転型ボールミル、振動型ボールミル等を用いて行うことができ、１〜６０分間程度の混合を行うとよい。
【００２７】
（２）成形工程
成形工程は、成形型のキャビティへ投入した混合物を加圧成形してもよいし、成形型を用いるまでもなくローラ等で圧縮成形してもよい。化学蓄熱体の所望形状に応じた方法を採用するとよい。
【００２８】
この際の成形圧力は、例えば、５０〜５００ＭＰａさらには７０〜３００ＭＰａであると好ましい。成形圧力が過小では、機械的強度に優れる化学蓄熱体を得難い。成形圧力が過大では化学蓄熱体が緻密化し、アンモニアガスの浸透性が低下し得る。
【００２９】
（３）焼成工程
焼成工程により、隣接する蓄熱粒子がケイ酸塩によって強固に結着されるようになり、高強度の化学蓄熱体が得られる。なお、この焼成工程により蓄熱粒子同士は、焼結していても、焼結していなくてもよい。
【００３０】
焼成温度は、成形体に含まれる水の脱離や結着能の発現等を考慮して、１００〜４００℃さらには１５０〜３００℃であると好ましい。焼成温度が過小では強固な焼成体（化学蓄熱体）が得られず、焼成温度が過大では蓄熱粒子とバインダーの反応が過度に進行し、アンモニア吸収量が低下するため好ましくない。また焼成工程は、真空度１００Ｐａ以下さらには１０Ｐａ以下でなされると好ましい。大気成分との反応による蓄熱粒子の劣化を防ぐためである。
【００３１】
（４）メカニズム
ところで、本発明の製造方法により、機械的強度や保形性に優れる焼成体（化学蓄熱体）が得られるメカニズムは次のように考えられる。先ず、バインダーであるケイ酸塩（特にアルカリケイ酸塩）は、混合物中または成形体中に含まれる水分と反応して、いわゆる「水ガラス（ケイ酸塩の濃厚水溶液）」またはそれに近い状態になる。この状態のケイ酸塩（これを適宜「含水ケイ酸塩」という。）は、水分量に応じて僅かであるが流動性を発現し、各蓄熱粒子間に均一に介在した状態になり易い。
【００３２】
こうして各蓄熱粒子間に含水ケイ酸塩が均一に介在した状態の成形体を焼成すると、その含水ケイ酸塩から脱水が生じる。この際、蓄熱粒子とバインダーとの界面部分には、それらの成分に応じた結着複合体（例えば、ＣａＯ、ＳｉＯ２、Ｎａ２Ｏ等）が形成され得る。この結着複合体は蓄熱粒子を結着する能力（結着能）に優れるので、焼成体（化学蓄熱体）の機械的強度が格段に向上し得る。
【００３３】
また、含水ケイ酸塩から脱水時、水分の通過部分に気孔が形成され得る。この気孔は、化学蓄熱体がアンモニアガスを吸蔵、拡散する際の通路となり得る。このため、本発明の製造方法によれば、化学蓄熱体の機械的強度の向上と共に、化学蓄熱体とアンモニアとの反応性の向上も図れる。
【００３４】
ところで、ケイ酸塩と反応する混合物中または成形体中に含まれる水分は、混合工程または成形工程を行う雰囲気中にある水蒸気を供給源とすることもできるが、蓄熱粒子の水和物を供給源とするとより好ましい。蓄熱粒子の水和物（例えば、ＣａＣｌ２・ｎＨ２Ｏ）を用いると、含水ケイ酸塩を蓄熱粒子間に、効率的にかつ均一的に介在させることが容易である。
【００３５】
但し、含水ケイ酸塩の水分量が多くなると、焼成工程の脱水時に形成される気孔が過大または過多になり、化学蓄熱体の機械的強度が逆に低下し得る。また、最終的な化学蓄熱体の金属塩化物は、アンモニアとの吸脱着反応を安定化させるために、無水物であるほど好ましい。
【００３６】
そこで先ず、焼成前の蓄熱粒子は、金属塩化物のモル数（Ｎｍ）に対する含有する水のモル数（Ｎｗ）の比である含水比Ｒ（Ｒ＝Ｎｗ／Ｎｍ）が１〜４さらには１〜３である金属塩化水和物からなると好ましい。ちなみに、蓄熱粒子がＣａＣｌ２ からなる場合なら、ＣａＣｌ２ ・ｎＨ２Ｏ（ｎ：付加数、配位数／ｎ＝０〜６）のｎ（含水比Ｒ）は２〜４が好ましい。
【００３７】
次に、焼成前の成形体中の水分量を適切に制御するために、化学蓄熱体の一連の製造工程は、低湿度環境下でなされるのが好ましい。具体的には、混合工程、成形工程または焼成工程が、露点−４０℃以下、露点−５０℃以下、露点−７０℃以下さらには露点−８０℃以下の低湿度環境下でなされるのが好ましい。勿論、全工程がその低湿度環境下でなされるとより好適である。
【００３８】
《用途》
本発明の化学蓄熱体を公知の反応器に組み入れて作動させると、比較的低温の廃熱等をも有効に回収したり、必要に応じて熱出力を得たりできる。但し、本発明の化学蓄熱体の使用温度域等は何ら制限されない。
【実施例】
【００３９】
実施例を挙げて本発明をより具体的に説明する。
《試料の製造》
（１）原料
化学蓄熱材（蓄熱粒子）として、ＣａＣｌ２（アルカリ土類金属塩化物）とその水和物であるＣａＣｌ２ ・２Ｈ２Ｏ（金属塩化水和物）を用意した。これらにはアルドリッチ社製のＣ４９０１およびＣ３８８１を用いた。これらの形態は、それぞれ粒状の粉末であった。
【００４０】
次にバインダー（ケイ酸塩）として、ケイ酸ナトリウム（キシダ化学（株）社製０２０−７２８０５）を用意した。このケイ酸ナトリウムは粒状の粉末であった。さらに高熱伝導材としてアルミナ（Ａｌ２Ｏ３：昭和電工（株）社製ＡＳ−２０）を用意した。このアルミナは粒状の粉末であった。
【００４１】
（２）混合工程、成形工程および焼成工程
上記の原料を用いて表１に示す各試料を製造した。すなわち表１に示すように種々の原料を配合した混合物を、種々の成形圧力で成形し、得られた成形体の一部を焼成して焼成体を得た。この焼成体は１５×１５×２ｍｍのシート状であった。
【００４２】
ここで混合工程は、乳鉢を用いて手動で混合して行った。なお混合工程および成形工程は、特に断らない限り、露点が−９０℃となる環境下（雰囲気下）で行った。この低湿度環境は、（株）美和製作所のグローブボックスにより達成した。また焼成工程は処理炉内を１Ｐａ以下の真空にして行った。
【００４３】
《試料の評価》
（１）外観
得られた各試料の外観を観察した結果を表１に併せて示した。ケイ酸塩を含む試料Ｎｏ．１の場合、他の試料と異なり、割れやクラックが観られず、機械的強度（保形性）に優れることがわかった。
【００４４】
（２）試験
各試料を反応器に装?して、０．４ＭＰａ×１５℃で、アンモニアガスとの反応性を評価した。この結果を図１に示した。図１に示した反応率は容量法を用いたアンモニアガス圧力の変化により求めたものである。
【００４５】
なお、試料Ｎｏ．Ｃ１〜Ｃ３の化学蓄熱体は既に割れ等を生じていたため、反応器による評価をするまでも無かったが、試料Ｎｏ．Ｃ１の化学蓄熱体だけ参考に評価した。ちなみにここで用いた反応器はステンレス製で、内容量２５０ｃｃであり、アンモニアガスの供給脱気のためのバルブや圧力計を具備している。
【００４６】
（３）性能
図１に示す結果から、試料Ｎｏ．１の化学蓄熱体は、アンモニアガスとの反応性に優れることが確認された。一方、バインダーを含まない試料Ｎｏ．Ｃ１では、アンモニアを吸蔵させると崩壊して粉体化した。これは試料Ｎｏ．Ｃ２も同様と考えられる。
【００４７】
また試料Ｎｏ．１に対して、その混合工程および成形工程を大気中で行った試料Ｎｏ．Ｃ３の場合、先ず原料であるＣａＣｌ２ ・２Ｈ２Ｏが大気中の水分を吸収し、成形体の一部に潮解が観察された。この成形体を１７０℃の真空中で焼成させると、その焼成体には多数の割れが観察された。これは、大気中の水分を多く吸収した成形体から、焼成時に多量の水分が一度に脱離したために形成されたと考えられる。
【００４８】
【表１】
0005712549.tif 000002
【図１】
0005712549.tif 000003